(57)【特許請求の範囲】
【請求項１】
第１の電荷を有する粒子を分散させた第１の有機溶剤を含む第１の塗布液と、前記第１の電荷と反対の第２の電荷を有するバインダーを溶解した第２の有機溶剤を含む第２の塗布液とを準備する第１工程と、
走行する支持体に、前記支持体の一方面に前記第２の塗布液と前記第１の塗布液とをウェットオンウェット重層塗布することで第２の塗膜と第１の塗膜とを形成し、電荷中和により前記粒子と前記バインダーとをゲル化させる第２工程と、を有する積層フィルムの製造方法。
【請求項２】
前記第２の塗布液は、極性有機溶媒を含む請求項１記載の積層フィルムの製造方法。
【請求項３】
前記第１の電荷を有する粒子は、５ｎｍ以上１００ｎｍ以下の粒子径を有する請求項１又は２に記載の積層フィルムの製造方法。
【請求項４】
積層フィルムのヘイズが１．０以下である請求項１から３のいずれかに記載の積層フィルムの製造方法。
【請求項５】
前記第１の塗膜と前記第２の塗膜とは、それぞれ３０μｍ以下のウェット膜厚を有する請求項１から４のいずれかに記載の積層フィルムの製造方法。
【請求項６】
前記第２の塗布液と前記第１の塗布液とはエクストルージョン方式で前記支持体に塗布される請求項１から５のいずれかに記載の積層フィルムの製造方法。
【請求項７】
請求項１から６のいずれか記載の積層フィルムは反射防止フィルムである積層フィルムの製造方法。
【請求項８】
前記第２の塗布液がハードコート層形成用の塗布液である請求項１から７のいずれか記載の積層フィルムの製造方法。
【請求項９】
前記第２の塗布液が電離放射線硬化性化合物を含む請求項１から８のいずれか記載の積層フィルムの製造方法。
【請求項１０】
前記第１の塗布液が紫外線硬化性化合物を含む請求項１から９のいずれか記載の積層フィルムの製造方法。
【請求項１１】
前記ウェットオンウェット重層塗布がウェットオンウェット同時重層塗布である請求項１から１０のいずれか記載の積層フィルムの製造方法。
【発明の詳細な説明】
【技術分野】
【０００１】
本発明は積層フィルムの製造方法に関し、特に、有機溶剤を含む塗布液を重層塗布することにより支持体上に機能層を積層する積層フィルムの製造方法に関する。
【背景技術】
【０００２】
近年、画像表示装置は大画面化が進み、例えば防眩性フィルム、反射防止フィルム等の光学フィルムが液晶表示装置に配置される。例えば、防眩性フィルム、反射防止フィルムは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような様々な画像表示装置において、外光の反射や像の映り込みによるコントラスト低下を防止する。
【０００３】
上述の光学フィルムは、一般的に、連続走行する長尺の支持体上に複数の機能層を設けることにより製造される。支持体上に性質の異なる塗布液を１層ずつ塗布・乾燥し、それを複数回繰り返すことで、複数の機能層が支持体上に形成される。しかし、生産性の観点から、一回の塗布工程で複数の塗布液を塗布する重層塗布を用いることが望ましい。
【０００４】
ところが、重層塗布では、隣接する塗布液同士が混合する問題がある。塗布液同士の混合を防止するため、特許文献１は、水系の塗布液を使用する場合において、１組の隣接する２層の間にゼラチンをバインダーとする中間層を設けることを開示する。同時重層塗布した後、冷却等することでバインダーをゲル化し、塗布液同士の混合を抑制できる。
【０００５】
しかしながら、防眩性フィルム、反射防止フィルム等の光学フィルムを製造するとき、通常、溶媒に有機溶剤が使用される。水系の塗布液で慣用されるゼラチンをバインダーとして有機溶剤に添加すると、溶解せずに凝集する問題がある。凝集が酷いと、塗膜の透明性が悪化したり、点欠陥故障が生じたり、光学フィルムにとって致命的な欠陥となる。
【０００６】
有機溶剤を含む塗布液同士の混合を防止するため、特許文献２は、有機溶剤を含む塗布液を重層塗布する系において、下層を形成する塗工液に、真溶剤と他の溶剤の混合比率をゲル化開始比率以上とした塗工液を使用することを提案している。同時重層塗布した後の乾燥過程で、下層塗工液中の真溶剤の濃度が低下し、隣接する塗布液層との間にゲル化層が形成される。このゲル化層により塗布液同士の混合を防止する。
【０００７】
しかし、この方式は、乾燥が進まなければゲル化が始まらないので、塗布直後からゲル化層が充分形成されるまでの間に時間がかかり、上層と下層の混合が進んでしまう問題がある。
【先行技術文献】
【特許文献】
【０００８】
【特許文献１】特開２００３−９４８２６号公報
【特許文献２】特開２００３−６２５１７号公報
【発明の概要】
【発明が解決しようとする課題】
【０００９】
本発明は、上記課題を解決するためになされたもので、有機溶剤を含む塗布液を重層塗布した場合においても、上層と下層の混合を抑制できる積層フィルムの製造方法を提供する。
【課題を解決するための手段】
【００１０】
本発明の積層フィルムの製造方法は、第１の電荷を有する粒子を分散させた第１の有機溶剤を含む第１の塗布液と、前記第１の電荷と反対の第２の電荷を有するバインダーを溶解した第２の有機溶剤を含む第２の塗布液とを準備する第１工程と、走行する支持体に、前記支持体の一方面に前記第２の塗布液と前記第１の塗布液とをウェットオンウェット重層塗布することで第２の塗膜と第１の塗膜とを形成し、電荷中和により前記粒子と前記バインダーとをゲル化させる第２工程と、を有する。
【００１１】
本発明によれば、第１の塗布液と第２の塗布液とをウェットオンウェット重層塗布することにより、第１の塗布液と第２の塗布液との接触面で、第１の電荷を有する粒子と第２の電荷を有するバインダーとを電荷中和によりゲル化させる。ゲル化により、第１の塗布液と第２の塗布液との接触面の粘度が上昇し、これにより塗布液同士の混合を防止することができる。第１の塗布液と第２の塗布液との接触によりゲル化が開始されるので、重層塗布した後の初期段階から塗布液同士の混合を防止することができる。
【００１２】
本発明の他の態様による積層フィルムの製造方法は、好ましくは、前記第２の塗布液は、極性有機溶媒を含む。
【００１３】
本発明の他の態様による積層フィルムの製造方法は、好ましくは、前記第１の電荷を有する粒子は、５ｎｍ以上１００ｎｍ以下の粒子径を有する。
【００１４】
本発明の他の態様による積層フィルムの製造方法は、好ましくは、積層フィルムのヘイズが１．０以下である。第１の塗布液と第２の塗布液の混合を抑制しつつ、ヘイズも低く抑えられるので、透明感・高級感がある高品位の反射防止フィルムを高速生産することが可能になる。
【００１５】
本発明の他の態様による積層フィルムの製造方法は、好ましくは、前記第２の塗布液と前記第１の塗布液とはエクストルージョン方式で前記支持体に塗布され、前記第１の塗膜と前記第２の塗膜とは、それぞれ３０μｍ以下のウェット膜厚を有する。
【発明の効果】
【００１６】
本発明の積層フィルムの製造方法によれば、有機溶剤を含む塗布液同士の混合を防止することができる。
【図面の簡単な説明】
【００１７】
【図１】防眩性フィルムを模式的に示す断面図。
【図２】重層塗布を示す概念図。
【図３】層間混合の防止を示す概念図。
【図４】試験１の積層フィルムの断面方向のＴＥＭ写真。
【図５】試験２の積層フィルムの断面方向のＴＥＭ写真。
【発明を実施するための形態】
【００１８】
以下、添付図面に従って本発明の好ましい実施の形態について説明する。本発明は以下の好ましい実施の形態により説明されるが、本発明の範囲を逸脱することなく、多くの手法により変更を行うことができ、本実施の形態以外の他の実施の形態を利用することができる。したがって、本発明の範囲内における全ての変更が特許請求の範囲に含まれる。
【００１９】
「（数値１）〜（数値２）」という記載は「（数値１）以上（数値２）以下」の意味を表す。また、本明細書において、「（メタ）アクリレート」との記載は、「アクリレート及びメタクリレートの少なくともいずれか」の意味を表す。「（メタ）アクリル酸」等も同様である。
【００２０】
＜構造＞
図１は、積層フィルムの一つである反射防止フィルムの基本構造の断面図を示す。図１に示す積層フィルム１０は、支持体３と、支持体３上に設けられたハードコート層２と、ハードコート層２上に設けられた低屈折率層１とを含んでいる。低屈折率層１は、樹脂層１ｂと樹脂層１ｂ中に分散された粒子１ａとを含んでいる。ハードコート層２は樹脂層２ｂと樹脂層２ｂ中にバインダー２ａを含んでいる。
【００２１】
粒子１ａとして、シリカ、中空シリカ、コロイダルシリカ、酸化スズ、酸化アンチモン、酸化アルミナ等を使用することができる。これらの粒子の内、シリカ、中空シリカ、コロイダルシリカは溶媒中で負の電荷を帯びている。一方、酸化アルミナは正の電荷を帯びている。また、それぞれの粒子に反対の電荷を持つポリマーや界面活性剤を吸着させて粒子単独とは反対の電荷を持たせた粒子も使用することができる。
【００２２】
バインダー２ａは粒子１ａと反対の第２の電荷を帯びている。バインダー２ａとしてカチオン性ポリマー（オリゴマー）、アニオン性ポリマー（オリゴマー）を使用することができる。カチオン性ポリマー（オリゴマー）は正の電荷を帯びている。カチオン性ポリマー（オリゴマー）としては、アミン塩型ポリマー（オリゴマー）、またはアンモニウム塩型ポリマー（オリゴマー）を挙げることができる。アミン塩型ポリマー（オリゴマー）として、第１級〜第３級アミン塩型ポリマー（オリゴマー）を、アンモニウム塩型ポリマー（オリゴマー）として、第２級〜第４級アンモニウム塩型ポリマー（オリゴマー）を挙げることができる。
【００２３】
アニオン性ポリマー（オリゴマー）は負の電荷を帯びている。アニオン性ポリマー（オリゴマー）として、カルボン酸塩型、リン酸塩型、スルホン酸塩型ポリマー、セッケン（石けん・石鹸）、アルキルベンゼンスルホン酸塩（ABS, LAS）、高級アルコール硫酸エステル塩（ＡＳ）、ポリオキシエチレンアルキルエーテル硫酸塩（AES）、α−スルホ脂肪酸エステル（α−SF）、α−オレフィンスルホン酸塩、、モノアルキルリン酸エステル塩（MAP）、アルカンスルホン酸塩（SAS）等を挙げることができる。
【００２４】
本実施の形態では、第１の電荷を有する粒子１ａと、第１の電荷と反対の電荷を有するバインダー２ａとの電荷中和により、ゲル化層を形成する。その結果、製造過程において、ハードコート層２と低屈折率層１とが混合するのを抑制できる。
【００２５】
積層フィルム１０は、支持体３上に、１層のハードコート層２と、ハードコート槽に隣接する１層の低屈折率層１とを少なくとも備えている。目的に応じてその他の機能層を単独又は複数層設けることができる。
【００２６】
図１に示すように、支持体３上にハードコート層２及び低屈折率層１を積層すると、反射防止フィルムとして好適に用いることができる。ハードコート層２の上に光の波長の１／４前後の膜厚で低屈折率層１を形成することにより、薄膜干渉の原理により表面反射を低減することができる。
【００２７】
本形態の製造方法を利用できる層構成の例を下記に示す。
・支持体／ハードコート層／低屈折率層
・支持体／ハードコート層／帯電防止層
・支持体／ハードコート層／帯電防止層  兼  中屈折率層
・支持体／ハードコート層／帯電防止層  兼  高屈折率層
・支持体／ハードコート層／高屈折率層／低屈折率層
・支持体／ハードコート層／中屈折率層／高屈折率層／低屈折層
＜支持体＞
支持体としては、透明樹脂フィルム、透明樹脂板、透明樹脂シートや透明ガラスなど、特に限定はない。透明樹脂フィルムとしては、セルロースアシレートフィルム（例えば、セルローストリアセテートフィルム（屈折率１．４８）、セルロースジアセテートフィルム、セルロースアセテートブチレートフィルム、セルロースアセテートプロピオネートフィルム）、ポリエチレンテレフタレートフィルム、ポリエーテルスルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルニトリルフィルム等が使用できる。
【００２８】
支持体の厚さは通常２５μｍ〜１０００μｍ程度のものを用いることができるが、好ましくは２５μｍ〜２５０μｍであり、３０μｍ〜９０μｍであることがより好ましい。
【００２９】
支持体の幅は任意のものを使うことができるが、ハンドリング、得率、生産性の点から通常は１００〜５０００ｍｍのものが用いられ、８００〜３０００ｍｍであることが好ましく、１０００〜２０００ｍｍであることがさらに好ましい。
【００３０】
支持体の表面は平滑であることが好ましく、平均粗さＲａの値が１μｍ以下であることが好ましく、０．０００１〜０．５μｍであることが好ましく、０．００１〜０．１μｍであることがさらに好ましい。
【００３１】
（セルロースアシレートフィルム）
上記各種フィルムの中でも、透明性が高く、光学的に複屈折が少なく、製造が容易であり、偏光板の保護フィルムとして一般に用いられているセルロースアシレートフィルムが好ましい。
【００３２】
セルロースアシレートフィルムについては力学特性、透明性、平面性などを改良する目的のため、種々の改良技術が知られており、公開技報２００１−１７４５に記載された技術は公知のものとして本発明のフィルムに用いることができる。
【００３３】
セルロースアシレートフィルムの中でもセルローストリアセテートフィルムが特に好ましく、セルロースアシレートフィルムに酢化度が５９．０〜６１．５％であるセルロースアセテートを使用することが好ましい。酢化度とは、セルロース単位質量当たりの結合酢酸量を意味する。酢化度は、ＡＳＴＭ：Ｄ−８１７−９１（セルロースアセテート等の試験法）におけるアセチル化度の測定および計算に従う。
【００３４】
セルロースアシレートの粘度平均重合度（ＤＰ）は、２５０以上であることが好ましく、２９０以上であることがさらに好ましい。
【００３５】
また、本発明に使用するセルロースアシレートは、ゲルパーミエーションクロマトグラフィーによるＭｗ／Ｍｎ（Ｍｗは質量平均分子量、Ｍｎは数平均分子量）の値が１．０に近いこと、換言すれば分子量分布が狭いことが好ましい。具体的なＭｗ／Ｍｎの値としては、１．０〜１．７であることが好ましく、１．３〜１．６５であることがさらに好ましく、１．４〜１．６であることが最も好ましい。
【００３６】
一般に、セルロースアシレートの２，３，６の水酸基は全体の置換度の１／３ずつに均等に分配されるわけではなく、６位水酸基の置換度が小さくなる傾向がある。本発明ではセルロースアシレートの６位水酸基の置換度が、２，３位に比べて多い方が好ましい。
【００３７】
全体の置換度に対して６位の水酸基が３２％以上アシル基で置換されていることが好ましく、さらには３３％以上、特に３４％以上であることが好ましい。さらにセルロースアシレートの６位アシル基の置換度が０．８８以上であることが好ましい。６位水酸基は、アセチル基以外に炭素数３以上のアシル基であるプロピオニル基、ブチロイル基、バレロイル基、ベンゾイル基、アクリロイル基などで置換されていてもよい。各位置の置換度の測定は、ＮＭＲによって求めることができる。
【００３８】
本発明ではセルロースアシレートとして、特開平１１−５８５１号公報の段落「００４３」〜「００４４」［実施例］［合成例１］、段落「００４８」〜「００４９」［合成例２］、段落「００５１」〜「００５２」［合成例３］に記載の方法で得られたセルロースアセテートを用いることができる。
【００３９】
（ポリエチレンテレフタレートフィルム）
ポリエチレンテレフタレートフィルムも、透明性、機械的強度、平面性、耐薬品性及び耐湿性に優れており、その上安価であり好ましく用いられる。
【００４０】
透明プラスチックフィルムとその上に設けられる機能層との密着強度をより向上させるため、透明プラスチックフィルムは易接着処理が施されたされたものであることがさらに好ましい。市販されている光学用易接着層付きＰＥＴフィルムとしては東洋紡績社製コスモシャインＡ４１００、Ａ４３００等が挙げられる。
【００４１】
＜ハードコート層＞
フィルムに物理的強度を付与するために、支持体３の一方の面にハードコート層２が設けられる。ハードコート層２は、光学的機能の観点から、１．４８〜２．００の範囲の屈折率を有する。ハードコート層２の膜厚は、フィルムに充分な耐久性、耐衝撃性を付与する観点から、ハードコート層の厚さは通常０．５μｍ〜５０μｍ程度とし、好ましくは１μｍ〜２０μｍ、さらに好ましくは２μｍ〜１０μｍ、最も好ましくは３μｍ〜７μｍである。また、ハードコート層の強度は、鉛筆硬度試験で、Ｈ以上であることが好ましく、２Ｈ以上であることがさらに好ましく、３Ｈ以上であることが最も好ましい。
【００４２】
さらに、ＪＩＳ  Ｋ５４００に従うテーバー試験で、試験前後の試験片の摩耗量が少ないほど好ましい。
【００４３】
（ハードコート層形成用の塗布液：第２の塗布液）
第２の塗布液に用いられる第２の有機溶剤としては、各成分を溶解または分散可能であること、塗布工程、乾燥工程において均一な面状となり易いこと、液保存性が確保できること、適度な飽和蒸気圧を有すること、等の観点で選ばれる各種の溶剤が使用できる。
【００４４】
溶剤は２種類以上のものを混合して用いることができる。特に、乾燥負荷の観点から、常圧室温における沸点が１００℃以下の溶剤を主成分とし、乾燥速度の調整のために沸点が１００℃以上の溶剤を少量含有することが好ましい。
【００４５】
沸点が１００℃以下の溶剤としては、例えば、ヘキサン（沸点６８．７℃）、ヘプタン（９８．４℃）、シクロヘキサン（８０．７℃）、ベンゼン（８０．１℃）などの炭化水素類、ジクロロメタン（３９．８℃）、クロロホルム（６１．２℃）、四塩化炭素（７６．８℃）、１，２−ジクロロエタン（８３．５℃）、トリクロロエチレン（８７．２℃）などのハロゲン化炭化水素類、ジエチルエーテル（３４．６℃）、ジイソプロピルエーテル（６８．５℃）、ジプロピルエーテル  （９０．５℃）、テトラヒドロフラン（６６℃）などのエーテル類、ギ酸エチル（５４．２℃）、酢酸メチル（５７．８℃）、酢酸エチル（７７．１℃）、酢酸イソプロピル（８９℃）などのエステル類、アセトン（５６．１℃）、メチルエチルケトン（７９．６℃）、２−ブタノン（メチルエチルケトンと同じ、７９．６℃）などのケトン類、メタノール（６４．５℃）、エタノール（７８．３℃）、２−プロパノール（８２．４℃）、１−プロパノール（９７．２℃）などのアルコール類、アセトニトリル（８１．６℃）、プロピオニトリル（９７．４℃）などのシアノ化合物類、二硫化炭素（４６．２℃）などがある。このうちケトン類、エステル類が好ましく、特に好ましくはケトン類である。ケトン類の中ではメチルエチルケトン、２−ブタノンが特に好ましい。
【００４６】
沸点が１００℃を以上の溶剤としては、例えば、オクタン（１２５．７℃）、トルエン（１１０．６℃）、キシレン（１３８℃）、テトラクロロエチレン（１２１．２℃）、クロロベンゼン（１３１．７℃）、ジオキサン（１０１．３℃）、ジブチルエーテル（１４２．４℃）、酢酸イソブチル（１１８℃）、シクロヘキサノン（１５５．７℃）、２−メチル−４−ペンタノン（ＭＩＢＫと同じ、１１５．９℃）、１−ブタノール（１１７．７℃）、Ｎ，Ｎ−ジメチルホルムアミド（１５３℃）、Ｎ，Ｎ−ジメチルアセトアミド（１６６℃）、ジメチルスルホキシド（１８９℃）などがある。好ましくは、シクロヘキサノン、２−メチル−４−ペンタノンである。
【００４７】
ハードコート層２は、電離放射線硬化性化合物の架橋反応、または、重合反応により形成されることが好ましい。例えば、電離放射線硬化性の多官能モノマーや多官能オリゴマーを含む塗布組成物を透明支持体上に塗布し、多官能モノマーや多官能オリゴマーを架橋反応、または、重合反応させることにより形成することができる。
【００４８】
電離放射線硬化性の多官能モノマーや多官能オリゴマーの官能基としては、光、電子線、放射線重合性のものが好ましく、中でも光重合性官能基が好ましい。
【００４９】
光重合性官能基としては、（メタ）アクリロイル基、ビニル基、スチリル基、アリール基等の不飽和の重合性官能基等が挙げられ、中でも、（メタ）アクリロイル基が好ましい。
【００５０】
光重合性官能基を有する光重合性多官能モノマーの具体例としては、
ネオペンチルグリコールアクリレート、１，６−ヘキサンジオール（メタ）アクリレート、プロピレングリコールジ（メタ）アクリレート等のアルキレングリコールの（メタ）
アクリル酸ジエステル類；
トリエチレングリコールジ（メタ）アクリレート、ジプロピレングリコールジ（メタ）アクリレート、ポリエチレングリコールジ（メタ）アクリレート、ポリプロピレングリコールジ（メタ）アクリレート等のポリオキシアルキレングリコールの（メタ）アクリル酸ジエステル類；
ペンタエリスリトールジ（メタ）アクリレート等の多価アルコールの（メタ）アクリル酸ジエステル類；
２，２−ビス｛４−（アクリロキシ・ジエトキシ）フェニル｝プロパン、２−２−ビス｛４−（アクリロキシ・ポリプロポキシ）フェニル｝プロパン等のエチレンオキシドあるいはプロピレンオキシド付加物の（メタ）アクリル酸ジエステル類；
等を挙げることができる。
【００５１】
さらにはエポキシ（メタ）アクリレート類、ウレタン（メタ）アクリレート類、ポリエステル（メタ）アクリレート類も、光重合性多官能モノマーとして、好ましく用いられる。
【００５２】
中でも、多価アルコールと（メタ）アクリル酸とのエステル類が好ましい。さらに好ましくは、１分子中に３個以上の（メタ）アクリロイル基を有する多官能モノマーが好ましい。具体的には、トリメチロールプロパントリ（メタ）アクリレート、トリメチロールエタントリ（メタ）アクリレート、１，２，４−シクロヘキサンテトラ（メタ）アクリレート、ペンタグリセロールトリアクリレート、ペンタエリスリトールテトラ（メタ）アクリレート、ペンタエリスリトールトリ（メタ）アクリレート、（ジ）ペンタエリスリトールトリアクリレート、（ジ）ペンタエリスリトールペンタアクリレート、（ジ）ペンタエリスリトールテトラ（メタ）アクリレート、（ジ）ペンタエリスリトールヘキサ（メタ）アクリレート、トリペンタエリスリトールトリアクリレート、トリペンタエリスリトールヘキサトリアクリレート等が挙げられる。本明細書において、「（メタ）アクリレート」、「（メタ）アクリル酸」、「（メタ）アクリロイル」は、それぞれ「アクリレートまたはメタクリレート」、「アクリル酸またはメタクリル酸」、「アクリロイルまたはメタクリロイル」を表す。
【００５３】
モノマーバインダーとしては、各層の屈折率を制御するために、屈折率の異なるモノマーを用いることができる。特に高屈折率モノマーの例としては、ビス（４−メタクリロイルチオフェニル）スルフィド、ビニルナフタレン、ビニルフェニルスルフィド、４−メタクリロキシフェニル−４’−メトキシフェニルチオエーテル等が含まれる。
【００５４】
また、例えば特開２００５−７６００５号、同２００５−３６１０５号に記載されたデンドリマーや、例えば特開２００５−６０４２５号記載のようなノルボルネン環含有モノマーを用いることもできる。多官能モノマーは、二種類以上を併用してもよい。
【００５５】
これらのエチレン性不飽和基を有するモノマーの重合は、光ラジカル開始剤あるいは熱ラジカル開始剤の存在下、電離放射線の照射または加熱により行うことができる。
【００５６】
光重合性多官能モノマーの重合反応には、光重合開始剤を用いることが好ましい。光重合開始剤としては、光ラジカル重合開始剤と光カチオン重合開始剤が好ましく、特に好ましいのは光ラジカル重合開始剤である。
【００５７】
電荷を帯びたバインダーを使用するときにはアルコール（極性有機溶媒）を併用することが好ましい。バインダーを溶解するためアルコールが用いられる。アルコールとして、メタノール、エタノール、プロピレングリコールモノメチルエーテル等が好ましく使用される。
【００５８】
＜低屈折率層＞
積層フィルムの反射率を低減するため、低屈折率層が用いられる。
【００５９】
低屈折率層の屈折率は、１．２０〜１．４６であることが好ましく、１．２５〜１．４６であることがより好ましく、１．３０〜１．４６であることが特に好ましい。
【００６０】
低屈折率層の厚さは、５０〜２００ｎｍであることが好ましく、７０〜１００ｎｍであることがさらに好ましい。低屈折率層のヘイズは、３％以下であることが好ましく、２％以下であることがさらに好ましく、１％以下であることが最も好ましい。具体的な低屈折率層の強度は、５００ｇ荷重の鉛筆硬度試験でＨ以上であることが好ましく、２Ｈ以上であることがさらに好ましく、３Ｈ以上であることが最も好ましい。
【００６１】
また、光学フィルムの防汚性能を改良するために、表面の水に対する接触角が９０度以上であることが好ましい。さらに好ましくは９５度以上であり、特に好ましくは１００度以上である。
【００６２】
前記硬化性組成物は、（Ａ）前記含フッ素ポリマー、（Ｂ）粒子、（Ｃ）オルガノシラン化合物を含有してなるのが好ましい。
【００６３】
低屈折率層には、本発明の微粒子を分散・固定するためにバインダーが用いられる。バインダーとしては、前述したハードコート層で述べたバインダーを用いることができるが、バインダー自身の屈折率の低い含フッ素ポリマー、あるいは含フッ素ゾルゲル素材などを用いることが好ましい。含フッ素ポリマーあるいは含フッ素ゾルゲルとしては、熱または電離放射線により架橋し、形成される低屈折率層表面の動摩擦係数０．０３〜０．３０であり、水に対する接触角８５〜１２０°となる素材が好ましい。
【００６４】
（低屈折率層形成用の塗布液：第１の塗布液）
第１の塗布液に用いられる第１の有機溶剤としては、第２の塗布液に使用される第２の有機溶剤を使用することができる。
【００６５】
本発明にはポリマーのバインダーのうち、特に低屈折率層には含フッ素共重合体化合物を（含フッ素ポリマ−バインダー）好ましく用いることができる。
【００６６】
含フッ素ビニルモノマーとしてはフルオロオレフィン類（例えばフルオロエチレン、ビニリデンフルオライド、テトラフルオロエチレン、ヘキサフルオロプロピレン等）、（メタ）アクリル酸の部分または完全フッ素化アルキルエステル誘導体類（例えばビスコート６ＦＭ（商品名、大阪有機化学製）やＲ−２０２０（商品名、ダイキン製）等）、完全または部分フッ素化ビニルエーテル類等が挙げられるが、好ましくはパーフルオロオレフィン類であり、屈折率、溶解性、透明性、入手性等の観点から特に好ましくはヘキサフルオロプロピレンである。これらの含フッ素ビニルモノマーの組成比を上げれば屈折率を下げることができるが、皮膜強度は低下する。本発明では共重合体のフッ素含率が２０〜６０質量％となるように含フッ素ビニルモノマーを導入することが好ましく、より好ましくは２５〜５５質量％の場合であり、特に好ましくは３０〜５０質量％の場合である。
【００６７】
架橋反応性付与のための構成単位としては主として以下の（Ａ）、（Ｂ）、（Ｃ）で示される単位が挙げられる。
（Ａ）：グリシジル（メタ）アクリレート、グリシジルビニルエーテルのように分子内にあらかじめ自己架橋性官能基を有するモノマーの重合によって得られる構成単位、
（Ｂ）：カルボキシル基やヒドロキシ基、アミノ基、スルホ基等を有するモノマー（例えば（メタ）アクリル酸、メチロール（メタ）アクリレート、ヒドロキシアルキル（メタ）アクリレート、アリルアクリレート、ヒドロキシエチルビニルエーテル、ヒドロキシブチルビニルエーテル、マレイン酸、クロトン酸等）の重合によって得られる構成単位、
（Ｃ）：分子内に上記（Ａ）、（Ｂ）の官能基と反応する基とそれとは別に架橋性官能基を有する化合物を、上記（Ａ）、（Ｂ）の構成単位と反応させて得られる構成単位、（例えばヒドロキシル基に対してアクリル酸クロリドを作用させる等の手法で合成できる構成単位）が挙げられる。
【００６８】
上記（Ｃ）の構成単位は該架橋性官能基が光重合性基であることが好ましい。ここに、光重合性基としては、例えば（メタ）アクリロイル基、アルケニル基、シンナモイル基、シンナミリデンアセチル基、ベンザルアセトフェノン基、スチリルピリジン基、α−フェニルマレイミド基、フェニルアジド基、スルフォニルアジド基、カルボニルアジド基、ジアゾ基、ｏ−キノンジアジド基、フリルアクリロイル基、クマリン基、ピロン基、アントラセン基、ベンゾフェノン基、スチルベン基、ジチオカルバメート基、キサンテート基、１，２，３−チアジアゾール基、シクロプロペン基、アザジオキサビシクロ基などを挙げることができ、これらは１種のみでなく２種以上であってもよい。これらのうち、（メタ）アクリロイル基及びシンナモイル基が好ましく、特に好ましくは（メタ）アクリロイル基である。
【００６９】
光重合性基含有共重合体を調製するための具体的な方法としては、下記の方法を挙げることができるが、これらに限定されるものではない。
ａ．水酸基を含有してなる架橋性官能基含有共重合体に、（メタ）アクリル酸クロリドを反応させてエステル化する方法、
ｂ．水酸基を含有してなる架橋性官能基含有共重合体に、イソシアネート基を含有する（メタ）アクリル酸エステルを反応させてウレタン化する方法、
ｃ．エポキシ基を含有してなる架橋性官能基含有共重合体に、（メタ）アクリル酸を反応させてエステル化する方法、
ｄ．カルボキシル基を含有してなる架橋性官能基含有共重合体に、エポキシ基を含有する含有（メタ）アクリル酸エステルを反応させてエステル化する方法。
【００７０】
なお、上記光重合性基の導入量は任意に調節することができ、塗膜面状安定性・無機粒子共存時の面状故障低下・膜強度向上などの点からカルボキシル基やヒドロキシル基等を一定量残すことも好ましい。
【００７１】
本発明に有用な共重合体では上記含フッ素ビニルモノマーから導かれる繰返し単位及び側鎖に（メタ）アクリロイル基を有する繰返し単位以外に、基材への密着性、ポリマーのＴｇ（皮膜硬度に寄与する）、溶剤への溶解性、透明性、滑り性、防塵・防汚性等種々の観点から適宜他のビニルモノマーを共重合することもできる。これらのビニルモノマーは目的に応じて複数を組み合わせてもよく、合計で共重合体中の０〜６５モル％の範囲で導入されていることが好ましく、０〜４０モル％の範囲であることがより好ましく、０〜３０モル％の範囲であることが特に好ましい。
【００７２】
併用可能なビニルモノマー単位には特に限定はなく、例えばオレフィン類（エチレン、プロピレン、イソプレン、塩化ビニル、塩化ビニリデン等）、アクリル酸エステル類（アクリル酸メチル、アクリル酸メチル、アクリル酸エチル、アクリル酸２−エチルヘキシル、アクリル酸２‐ヒドロキシエチル）、メタクリル酸エステル類（メタクリル酸メチル、メタクリル酸エチル、メタクリル酸ブチル、メタクリル酸２−ヒドロキシエチル等）、スチレン誘導体（スチレン、ｐ−ヒドロキシメチルスチレン、ｐ−メトキシスチレン等）、ビニルエーテル類（メチルビニルエーテル、エチルビニルエーテル、シクロヘキシルビニルエーテル、ヒドロキシエチルビニルエーテル、ヒドロキシブチルビニルエーテル等）、ビニルエステル類（酢酸ビニル、プロピオン酸ビニル、桂皮酸ビニル等）、不飽和カルボン酸類（アクリル酸、メタクリル酸、クロトン酸、マレイン酸、イタコン酸等）、アクリルアミド類（Ｎ、Ｎ−ジメチルアクリルアミド、Ｎ−ｔｅｒｔ−ブチルアクリルアミド、Ｎ−シクロヘキシルアクリルアミド等）、メタクリルアミド類（Ｎ、Ｎ−ジメチルメタクリルアミド）、アクリロニトリル等を挙げることができる。
【００７３】
本発明で特に有用な含フッ素ポリマーは、パーフルオロオレフィンとビニルエーテル類またはビニルエステル類のランダム共重合体である。特に単独で架橋反応可能な基（（メタ）アクリロイル基等のラジカル反応性基、エポキシ基、オキセタニル基等の開環重合性基等）を有していることが好ましい。これらの架橋反応性基含有重合単位はポリマーの全重合単位の５〜７０ｍｏｌ％を占めていることが好ましく、特に好ましくは３０〜６０ｍｏｌ％の場合である。好ましいポリマーについては、特開２００２−２４３９０７号、特開２００２−３７２６０１号、特開２００３−２６７３２号、特開２００３−２２２７０２号、特開２００３−２９４９１１号、特開２００３−３２９８０４号、特開２００４−４４４４、特開２００４−４５４６２号に記載のものを挙げることができる。
【００７４】
また本発明の含フッ素ポリマーには防汚性を付与する目的で、ポリシロキサン構造が導入されていることが好ましい。ポリシロキサン構造の導入方法に制限はないが例えば特開平６−９３１００号、特開平１１−１８９６２１号、同１１−２２８６３１号、特開２０００−３１３７０９号の各公報に記載のごとく、シリコーンマクロアゾ開始剤を用いてポリシロキサンブロック共重合成分を導入する方法、特開平２−２５１５５５号、同２−３０８８０６号の各公報に記載のごとくシリコーンマクロマーを用いてポリシロキサングラフト共重合成分を導入する方法が好ましい。特に好ましい化合物としては、特開平１１−１８９６２１号の実施例１、２、及び３のポリマー、または特開平２−２５１５５５号の共重合体Ａ−２及びＡ−３を挙げることができる。これらのポリシロキサン成分はポリマー中の０．５〜１０質量％であることが好ましく、特に好ましくは１〜５質量％である。
【００７５】
本発明に好ましく用いることのできるポリマーの好ましい分子量は、質量平均分子量が５０００以上、好ましくは１００００〜５０００００、最も好ましくは１５０００〜２０００００である。平均分子量の異なるポリマーを併用することで塗膜面状の改良や耐傷性の改良を行うこともできる。
【００７６】
上記のポリマーに対しては特開平１０−２５３８８号公報及び特開２０００−１７０２８号公報に記載のごとく適宜重合性不飽和基を有する硬化剤を併用してもよい。また、特開２００２−１４５９５２号に記載のごとく含フッ素の多官能の重合性不飽和基を有する化合物との併用も好ましい。多官能の重合性不飽和基を有する化合物の例としては、前記ハードコート層で述べた多官能モノマーを挙げることができる。これら化合物は、特にポリマー本体に重合性不飽和基を有する化合物を用いた場合に耐擦傷性改良に対する併用効果が大きく好ましい。
【００７７】
第１の塗布液中に、オルガノシラン化合物の加水分解物及び／またはその部分縮合物の少なくとも一種の成分、いわゆるゾル成分（以降このように称する場合もある）を含有することが耐擦傷性の点で好ましい。
【００７８】
特に、反射防止フィルムにおいては反射防止能と耐擦傷性を両立させるために、低屈折率層と機能層の共にゾル成分を含有することが特に好ましい。このゾル成分は、塗布液を塗布後、乾燥、加熱工程で縮合して硬化物を形成し上記層のバインダーの一部となる。また、該硬化物が重合性不飽和結合を有する場合、活性光線の照射により３次元構造を有するバインダーが形成される。
【００７９】
オルガノシラン化合物は、下記一般式１で表されるものが好ましい。
一般式１：（Ｒ１）ｍ−Ｓｉ（Ｘ）４−ｍ
上記一般式１において、Ｒ1は置換もしくは無置換のアルキル基、置換もしくは無置換のアリール基を表す。アルキル基としては、炭素数１〜３０のアルキル基か好ましく、より好ましくは炭素数１〜１６、特に好ましくは１〜６のものである。アルキル基の具体例として、メチル、エチル、プロピル、イソプロピル、ヘキシル、デシル、ヘキサデシル等が挙げられる。アリール基としてはフェニル、ナフチル等が挙げられ、好ましくはフェニル基である。
【００８０】
Ｘは、水酸基または加水分解可能な基を表し、例えばアルコキシ基（炭素数１〜５のアルコキシ基が好ましい。例えばメトキシ基、エトキシ基等が挙げられる）、ハロゲン原子（例えばＣｌ、Ｂｒ、Ｉ等）、及びＲ２ＣＯＯ（Ｒ２は水素原子または炭素数１〜６のアルキル基が好ましい。例えばＣＨ３ＣＯＯ、Ｃ２Ｈ５ＣＯＯ等が挙げられる）で表される基が挙げられ、好ましくはアルコキシ基であり、特に好ましくはメトキシ基またはエトキシ基である。ｍは１〜３の整数を表し、好ましくは１〜２である。
【００８１】
粒子として、シリカ、中空シリカ、コロイダルシリカ、酸化スズ、酸化アンチモン、酸化アルミナ等を使用することができる。粒子は、溶媒中で正または負の電荷を帯びている。中空シリカの製造方法は、例えば特開２００１−２３３６１１や特開２００２−７９６１６に記載されている。特にシェルの内部に空洞を有している粒子で、そのシェルの細孔が閉塞されている粒子が特に好ましい。なお、これら中空シリカ粒子の屈折率は特開２００２−７９６１６に記載の方法で算出することができる。
【００８２】
例えば、シリカ、中空シリカ、及びコロイダルシリカは溶媒中で負の電荷を帯びている。
【００８３】
粒子は、好ましくは、５ｎｍ以上１００ｎｍ以下の粒子径を有し、より好ましくは、５０ｎｍ以下の粒子径を有する。粒子径が大きいほど、隣層に拡散しにくい。一方、粒子径が１００ｎｍより大きいと、粒子の頭が膜面から飛び出して剥落する場合がある。また、膜面に凹凸が形成されて膜が白化しやすくなり、低ヘイズが必要な用途に適さなくなる場合がある。
【００８４】
＜積層フィルムの製造方法＞
第１の電荷を有する粒子を分散させた第１の有機溶剤を含む第１の塗布液が調製される。第２の電荷を有するバインダー溶解した第２の有機溶剤を含む第２の塗布液が調製される。
【００８５】
粒子とバインダーとの組合せとして、負の電荷を帯びる粒子とカチオン性ポリマー（オリゴマー）からなるバインダーとの組合せ、または正の電荷を帯びる粒子とアニオン性ポリマー(オリゴマー)からなるバインダーの組合せ、いずれの組合せでもよい。
【００８６】
また、効率良くゲル化するには塗布液濃度が高い方が良い。例えば、第１の塗布液は９８重量％以下の第１の有機溶剤を含有し、かつ第２の塗布液は、９８重量％以下の第２の有機溶剤を含有することが好ましい。
【００８７】
図２は、第１の塗布液と第２の塗布液とをエクストルージョン型のダイコータにより、支持体上に重層塗布する状態を示す概念図である。図２に示すように、第１の塗布液１１と第２の塗布液１２とが、エクストルージョン型のダイコータ４０から走行する支持体３に向けて供給される。ダイコータ４０は、３つのダイブロック４１，４２，４３で構成される。３つダイブロック４１，４２、４３を組み合わせることにより、内部に２つのポケット４４、４５及びポケット４４、４５からダイコータ４０の先端部に延在するスロット４６、４７が形成される。このように、ダイコータ４０を多ブロック構造とすることにより、ダイコータ３０の製造精度を高め、洗浄などの後処理を容易に行うことができる。
【００８８】
第２の塗布液１２がスロット４７から吐出され、支持体３上に供給される。第１の塗布液１１がスロット４６から吐出され、第２の塗布液１２上に供給される。これにより、第１の塗布液１１と第２の塗布液１２とが支持体３上に重層塗布される。これにより、支持体３上にウェットオンウェット重層塗布により第２の塗膜１４と第１の塗膜１３とが形成される。
【００８９】
第１の塗布液１１には第１の電荷を有する粒子１ａが分散され、第２の塗布液１２には第２の電荷を有するバインダーが溶解されている。
【００９０】
図２は、エクストルージョン型のダイコータ４０による重層塗布を示している。しかしながら、これに限定されずスライド型のダイコータを使用することができる。
【００９１】
なお、鋭意検討の結果、各層のウェット膜厚が３０μｍ以下の薄膜を塗布する場合は、エクストルージョン型のダイコータが適していることが分かっている。
【００９２】
図３は、第１の塗布液１１と第２の塗布液１２とを重層塗布したときの状態を示す。第１の電荷を帯びた粒子１ａが第１の塗布液１１に分散される。一方、第１の電荷と反対の第２の電荷を帯びたバインダー２ａが第２の塗布液１２に分散される。第１の塗布液１１と第２の塗布液１２との界面において、第１の電荷を帯びた粒子１ａと第２の電荷を帯びたバインダー２ａとの電荷中和によりゲル化が起こる。粒子１ａとバインダー２ａとによりゲル化層５０が形成される。ここでゲル化とは、粒子１ａとバインダー２ａとが架橋構造を形成する状態を意味する。ゲル化により、第１の塗布液１１と第２の塗布液１２との接触面の粘度が上昇する。これにより第１の塗布液１１（第１の塗膜１３）と第２の塗布液１２（第２の塗膜１４）との混合を防止することができる。
【００９３】
重層塗布した後、支持体３を走行しながら、第１の塗布液１１と第２の塗布液１２とを乾燥する。乾燥することにより、第１の塗布液１１に含まれる第１の有機溶剤と第２の塗布液１２に含まれる第２の有機溶剤とが蒸発される。
【００９４】
第１の塗布液１１と第２の塗布液１２とを乾燥した後、硬化され、支持体３がロール状に巻き取られる。
【００９５】
［実施例］
以下、実施例と比較例とを挙げ、本発明を、より詳細に説明する。ただし、これらに限定されるものではない。
【００９６】
＜支持体＞
トリアセチルセルロースフィルム（ＴＡＣ−ＴＤ８０Ｕ、富士フイルム（株）製、厚み８０μｍ）
＜第１の塗布液の調製＞
以下の方法で調製した液を第１の塗布液（塗布液１）として用いた。
【００９７】
中空シリカ粒子微粒子ゾル（イソプロピルアルコールシリカゾル、触媒化成工業（株）製ＣＳ６０−ＩＰＡ、平均粒子径６０ｎｍ、シェル厚み１０ｎｍ、シリカ濃度２０％、シリカ粒子の屈折率１．３１）５００部に、アクリロイルオキシプロピルトリメトキシシラン２０部、及びジイソプロポキシアルミニウムエチルアセテート１．５部加え混合した後に、イオン交換水９部を加えた。６０℃で８時間反応させた後に室温まで冷却し、アセチルアセトン１．８部を添加し、分散液を得た。その後、シリカの含率がほぼ一定になるようにシクロヘキサノンを添加しながら、圧力３０Ｔｏｒｒで減圧蒸留による溶媒置換を行い、最後に濃度調整により固形分濃度１８．２％の分散液を得た。得られた中空シリカ粒子分散液のＩＰＡ残存量をガスクロマトグラフィーで分析したところ０．５％以下であった。
【００９８】
第１の塗布液の組成
ＤＰＨＡ                                          １．０質量部
Ｐ−１                                            １．６質量部
中空シリカ粒子分散液（１８．２％）              ２８．７質量部
イルガキュア９０７                                ０．３質量部
ＭＥＫ                                        １６８．４質量部
それぞれ使用した化合物を以下に示す。
【００９９】
ＤＰＨＡ：ジペンタエリスリトールペンタアクリレートとジペンタエリスリトールヘキサアクリレートの混合物、日本化薬（株）製
「Ｐ−１」：特開２００４−４５４６２号公報に記載の含フッ素共重合体Ｐ−３（重量平均分子量約５００００）
イルガキュア９０７：重合開始剤（ＢＡＳＦ  ＪＡＰＡＮ（株）製）
＜第２の塗布液の調製＞
以下の方法で調製した液を第２の塗布液（塗布液２）として用いた。
【０１００】
第２の塗布液の組成
ＰＥＴ−３０                                        ２０．０質量部
ＤＰＨＡ                                            １５．０質量部
１ＳＸ−１０５５                                    １０．０質量部
イルガキュア１２７                                    ２．０質量部
メチルイソブチルケトン                              ３０．０質量部
メチルエチルケトン                                  １３．０質量部
メタノール                                          １０．０質量部
それぞれ使用した化合物を以下に示す。
【０１０１】
ＰＥＴ−３０：ペンタエリスリトールトリアクリレート、ペンタエリスリトールテトラアクリレートの混合物［日本化薬（株）製］
ＤＰＨＡ：ジペンタエリスリトールペンタアクリレートとジペンタエリスリトールヘキサアクリレートの混合物［日本化薬（株）製］
１ＳＸ−１０５５：カチオン性のアクリル樹脂［大成ファインケミカル（株）製］
イルガキュア１２７：重合開始剤［ＢＡＳＦ  ＪＡＰＡＮ（株）製］
＜第３の塗布液の調製＞
以下の方法で調製した液を第３の塗布液（塗布液３）として用いた。
【０１０２】
第３の塗布液の組成
ＰＥＴ−３０                                        ２０．０質量部
ＤＰＨＡ                                            １５．０質量部
イルガキュア１２７                                    ２．０質量部
メチルイソブチルケトン                              ３０．０質量部
メチルエチルケトン                                  １３．０質量部
それぞれ使用した化合物を以下に示す。
【０１０３】
ＰＥＴ−３０：ペンタエリスリトールトリアクリレート、ペンタエリスリトールテトラアクリレートの混合物［日本化薬（株）製］
ＤＰＨＡ：ジペンタエリスリトールペンタアクリレートとジペンタエリスリトールヘキサアクリレートの混合物［日本化薬（株）製］
１ＳＸ−１０５５：カチオン性のアクリル樹脂［大成ファインケミカル（株）製］
イルガキュア１２７：重合開始剤［ＢＡＳＦ  ＪＡＰＡＮ（株）製］
なお、比較例では実施例の第２の塗布液に代えて、第３の塗布液を使用した。
【０１０４】
＜塗布条件＞
支持体の上に、塗布液１と塗布液２とを、塗布液１と塗布液３とをエクストルージョン型のダイコータを用いて重層塗布した。搬送速度３０ｍ／分の条件で塗布し、３０℃で１５秒間、６０℃で３０秒間乾燥の後、さらに窒素パージ下で１６０Ｗ／ｃｍの空冷メタルハライドランプ（アイグラフィックス（株）製）を用いて、照射量９０ｍＪ／ｃｍ２の紫外線を照射して塗布層を硬化させた。
【０１０５】
＜積層フィルムの評価＞
図４は、試験１について、積層フィルム１０の断面方向のＴＥＭ写真を示す。図５は、試験２ついて、積層フィルム１００の断面方向のＴＥＭ写真を示す。図４によれば、試験１の積層フィルム１０では、ゲル化層５０により反射防止層１とハードコート層２とが分離されており、塗布液１と塗布液２との混合が防止されていた。
【０１０６】
一方、図５によれば、試験２の積層フィルム１００では、反射防止層とハードコート層とが分離されておらず、塗布液１と塗布液３との間で混合が起きていた。
【符号の説明】
【０１０７】
１…低屈折率層、１ａ…粒子、１ｂ…樹脂層、２…ハードコート層、２ａ…バインダー、２ｂ…樹脂層、３…支持体、１０，１００…積層フィルム、１１…第１の塗布液、１２…第２の塗布液、４０…ダイコータ、５０…ゲル化層
【図１】
0005249375.tif 000002
【図２】
0005249375.tif 000003
【図３】
0005249375.tif 000004
【図４】
0005249375.tif 000005
【図５】
0005249375.tif 000006